(57)【要約】【課題】圧延性を向上させ、熱処理前後で高い延性を有する電池集電体用アルミニウム合金箔を提供する。【解決手段】Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが６．０％以上のシングル圧延箔であり、厚さ方向の結晶粒界の間隔が１．０μｍ以下であり、２００℃で１２時間熱処理した後の引張強さが１００ＭＰａ以上、０．２％耐力が６０ＭＰａ以上、伸びが１４％以上であり、平均結晶粒径が６μｍ以下、且つ最大結晶粒径／平均結晶粒径の比が３．０以下である。【選択図】なし【特許請求の範囲】
【請求項１】
Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが６．０％以上であり、厚さ方向の結晶粒界の間隔が１．０μｍ以下のシングル圧延箔である事を特徴とする電池集電体用アルミニウム合金箔。
【請求項２】
２００℃で１２時間熱処理した後の引張強さが１００ＭＰａ以上、０．２％耐力が６０ＭＰａ以上、伸びが１４％以上であり、平均結晶粒径が６μｍ以下、且つ最大結晶粒径／平均結晶粒径の比が３．０以下である事を特徴とする請求項１記載の電池集電体用アルミニウム合金箔。
【請求項３】
Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが５．０％以上であり、厚さ方向の結晶粒界の間隔が１．０μｍ以下の重合圧延箔である事を特徴とする電池集電体用アルミニウム合金箔。
【請求項４】
２００℃で１２時間熱処理した後の引張強さが１００ＭＰａ以上、０．２％耐力が６０ＭＰａ以上、伸びが１２％以上であり、平均結晶粒径が６μｍ以下、且つ最大結晶粒径／平均結晶粒径の比が３．０以下である事を特徴とする請求項３記載の電池集電体用アルミニウム合金箔。
【発明の詳細な説明】
【技術分野】
【０００１】
本発明は、リチウムイオン電池の正極集電体等として用いられる電池集電体用アルミニウム合金箔に関する。
【背景技術】
【０００２】
近年、リチウムイオン電池の高容量化を目的として、電極集電体であるアルミニウム箔や銅箔、そしてセパレータの薄肉化が要求されている。正極の集電体として使用されるアルミニウム箔は薄肉化される事で、電池製造ライン中での破断を生じやすくなる。その為アルミニウム箔を薄肉化する際は、破断を抑制する為、高強度化や高伸び化が求められるのが一般的である。  
【０００３】
電池の電極製造工程中には、集電体であるアルミニウム箔に熱が加わる工程がある。例えばリチウムイオン電池の製造では、電極スラリーを集電体に塗布した後に２００℃程度で熱乾燥を行うのが一般的である。アルミニウム箔は、この熱乾燥等の熱処理によって機械的性質が変化するが、熱処理前後で高い伸びを有する箔が求められる場合が多い。熱処理前の段階で伸びが低いと、製造ライン中で箔が破断する、あるいは破断にまでは至らずともシワが入る事がある。また熱処理後の箔にも高い伸びが求められる。電池の充放電時に電極合材の膨張収縮によってアルミニウム箔が破断したり、シワが入ったりすることを防ぐには、熱処理後でも箔が高伸びであることが重要である。
【０００４】
特許文献１には、Ｆｅ：０．８〜２．０％（質量％、以下同じ）、Ｔｉ：０．０２％以下（０％を含まず、 以下同じ）を含有し、不純物としてのＳｉを０．１５％以下、Ｃｕを０．０５％以下に規制し、残部Ａｌおよびその他の不可避不純物からなるアルミニウム合金箔であって、引張強度が１６０ＭＰａ以上で、ダブルブリッジ法により液体窒素中で測定した電気抵抗が０ ．５５μΩｃｍ以下であるリチウムイオン電池電極集電体用アルミニウ ム合金箔が開示されている。また、強度と低温熱処理（１７０℃で５分間）後の十分な伸びを確保するために、熱間圧延を４００〜４５０℃で開始し、２００〜２５０℃で終了するのが好ましいとされ、低温熱処理後の伸びが３％以上であることが記載されている。
【０００５】
特許文献２には、質量％で、Ｆｅ：０．８％以上２．０％以下、Ｓｉ：０．３５％以下、Ｔｉ：０．０５％ 以下を含有し、残部Ａｌおよび不可避的不純物からなり、ピンホールの発生がなく、円相当直径が１０〜５０ｎｍのＡｌ−Ｆｅ系化合物が１立方μｍ当たり８００個以上存在し、 引張強さが１６０ＭＰａ以上で、１００℃で１分のオイルバス熱処理後の引張強さが１５０ＭＰａ以上で、さらに１２０℃で１分のオイルバス熱処理後の引張強さが１５０ＭＰａ未満であるリチウムイオン電池電極集電体用アルミニウム合金箔が開示されている。
【先行技術文献】
【特許文献】
【０００６】
【特許文献２】特開２０１０−１５０６３７号公報
【特許文献１】特開２０１１−２４１４１０号公報
【発明の概要】
【発明が解決しようとする課題】
【０００７】
本発明は、圧延性をさらに向上させ、熱処理前後で高い延性を有する電池集電体用アルミニウム合金箔の提供を目的とする。
【課題を解決するための手段】
【０００８】
アルミニウム箔は圧延によって製造されるが、その圧延性は箔の厚みが薄い程低下する。その為、一般的に厚みの薄い箔を製造する際は、箔を２枚重ねて圧延する重合圧延が行われている。重合圧延は目標とする箔厚みに対し、圧延時にはその２倍の厚さで圧延が出来る為、１枚圧延であるシングル圧延に比べ圧延性が良好である。重合圧延によって得られるアルミニウム箔は、圧延の際に箔同士が接触した内側の面が光沢の無い艶消し面となり、一方、圧延ロールと接した表面は高い光沢を有する光沢面となる。この艶消し面の表面は光沢面に比べ平滑でなく凹凸を有している。この凹凸の影響で、シングル圧延で得られた両面光沢箔と比較し、箔の伸び特性は低下する傾向にある。その為、リチウムイオン電池の集電体のような高い伸び特性を要求されることの多い製品においては、重合圧延はあまり用いられていない。また、この表面の凹凸は箔のピンホールの原因となる為、やはり品質の厳しい製品では用いにくいとされている。
本発明では、このような重合圧延箔においても高い伸びを確保すべく、以下の構成の電池終電体用アルミニウム合金箔とした。
【０００９】
すなわち、本発明の電池集電体用アルミニウム合金箔は、Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが６．０％以上であり、厚さ方向の結晶粒界の間隔が１．０μｍ以下のシングル圧延箔である。
【００１０】
このシングル圧延箔の好ましい実施態様として、２００℃で１２時間熱処理した後の引張強さが１００ＭＰａ以上、０．２％耐力が６０ＭＰａ以上、伸びが１４％以上であり、平均結晶粒径が６μｍ以下、且つ最大結晶粒径／平均結晶粒径の比が３．０以下であるとよい。
【００１１】
また、本発明の電池集電体用アルミニウム合金箔は、Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが５．０％以上であり、厚さ方向の結晶粒界の間隔が１．０μｍ以下の重合圧延箔である。
この重合圧延箔の好ましい実施態様として、２００℃で１２時間熱処理した後の引張強さが１００ＭＰａ以上、０．２％耐力が６０ＭＰａ以上、伸びが１２％以上であり、平均結晶粒径が６μｍ以下、且つ最大結晶粒径／平均結晶粒径の比が３．０以下であるとよい。
【発明の効果】
【００１２】
本発明の電池集電体用アルミニウム合金箔は、圧延性が向上し、熱処理前後で高い延性を有する。
【発明を実施するための形態】
【００１３】
以下、本発明に係る電池集電体用アルミニウム合金箔の実施形態について説明する。  
【００１４】
この電池集電体用アルミニウム合金箔は、Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有する。これら元素の添加理由は以下の通りである。
【００１５】
・Ｆｅ：１．０質量％以上１．８質量％以下
Ｆｅは、鋳造時にＡｌ−Ｆｅ系金属間化合物として晶出し、それが核となって結晶粒を微細化する効果がある。１．０％未満ではその微細化の効果が乏しく、熱処理前後共に結晶粒サイズが大きくなり高伸びを得にくい。１．８％を超えるとＡｌ−Ｆｅ系の粗大金属間化合物が生成しやすくなり、伸びや圧延性が低下する。またこの粗大金属間化合物は重合圧延で得られる片面艶箔のピンホールの原因にもなる。
【００１６】
・Ｓｉ：０．０１質量％以上０．０６質量％以下
Ｓｉを０．０６％以下に規制する事で、熱処理後の結晶粒サイズが均一且つ微細化され、高い伸び特性を得る事が出来る。またＦｅの析出の抑制にもつながり、冷間圧延中の過度な加工軟化を抑制する事が出来る。またＳｉを低減する事でＡｌ−Ｆｅ―Ｓｉ系の粗大な金属間化合物の生成が抑制され、薄箔におけるピンホールの抑制も期待できる。さらに本発明者はＳｉの規制により、Ａｌ−Ｆｅ合金を重合圧延した際の艶消し面の凹凸を抑制する効果を見出しており、重合圧延で製造された片面艶箔の延性向上や、圧延時の破断抑制にもつながっている。Ｓｉの含有量が０．０６質量％を超えるとＡｌ−Ｆｅ系の金属間化合物が粗大化し伸びが低下する。さらに粗大な金属間化合物は重合圧延時の艶消し面の表面粗さを増加させる為、重合圧延箔の伸びが特に低下する。一方、Ｓｉの含有量が０．０１質量％未満であるとＦｅの析出が過度に抑えられてしまう為、加工硬化が大きくなる事で箔の伸びと圧延性が低下する。また再結晶の核生成サイトになりうるある程度の大きさの金属間化合物の密度が低下し、また再結晶阻害によって中間焼鈍時の再結晶粒径が粗大且つ不均一化し最終的な箔の伸びの低下を招く恐れがある。また製造時にＳｉを０．０１質量％未満に抑えるには非常に純度の高いＡｌ地金を使用する必要があり、製造コストが極めて高くなる。その為Ｓｉを０．０１質量％以上添加する事が望ましい。  
【００１７】
・Ｃｕ：０．００６質量％以上０．０１５質量％以下
Ｃｕは硬質箔の強度を増加させる元素である。０．００６％未満の場合、冷間圧延時に過度な加工軟化を生じる可能性が高まり、最終的に得られた箔について引張強さが大幅に低下するリスクがある。圧延途中で過剰な加工軟化を生じた場合、熱処理前後での結晶粒組織が不均一・粗大化し、伸びの低下も生じる。Ｃｕを０．００６％以上添加する事で冷間圧延におけるこの過度な加工軟化を抑制し、安定した機械的性質を得る事が出来る。ただし０．０１５％を超えて添加すると箔の高強度化により伸びが大きく低下する。また再結晶温度が上がり、２００℃で１２時間の熱処理を行っても再結晶を生じず高延性を得る事が困難となる。また高い含有率のＣｕは圧延時にサイドクラックが発生しやすくなり、重合圧延であっても圧延性が低下する。
【００１８】
以上の組成を有する電池集電体用アルミニウム合金箔において、電池集電体用アルミニウム合金箔では、シングル圧延により製造されたシングル圧延箔と、重合圧延により製造された重合圧延箔とがある。
【００１９】
（重合圧延箔）
重合圧延箔では、常温（２５℃）における引張強さが１７５ＭＰａ以上、伸びが５．０％以上であり、厚さ方向の結晶粒界の間隔が１．０μｍ以下である。また、２００℃で１２時間熱処理した後の引張強さが１００ＭＰａ以上、０．２％耐力が６０ＭＰａ以上、伸びが１２％以上である。
このような構成とするのは以下の理由による。
【００２０】
・引張強さが１８０ＭＰａ以上、伸びが５．０％以上
製造ライン中での箔の破断を防ぐ為に、最終冷間圧延後の箔の引張強さは１８０ＭＰａ以上必要である。また伸びは高い程好ましい。重合圧延で製造された伸び特性として不利な片面艶箔であっても、伸びが５．０％以上を有する事で不具合を防止できる。  
【００２１】
・圧延後の箔の厚さ方向の結晶粒界の間隔が１．０μｍ以下
本発明者は圧延後の硬質箔において、箔の厚さ方向の結晶粒界の数が多い程延性が向上する傾向を見出している。結晶粒界の間隔１．０μｍを境にして極端に伸びが変わる事はないが、厚さの薄い箔の場合は厚さ方向の粒界間隔が１．０μｍ以下となる事で、安定した高い伸びを得る事が出来る。
【００２２】
・２００℃で１２時間熱処理した後の引張強さが１００ＭＰａ以上、０．２％耐力が６０ＭＰａ以上、伸びが１２％以上
電極スラリーを集電体に塗布した後の熱乾燥を想定した熱処理後において、箔の引張強さが１００ＭＰａ、０．２％耐力が６０ＭＰａ、伸びが１２％のいずれかを下回ると、電池製造ライン中で強度不足やシワによる箔の破断を生じるリスクが高くなるため、熱処理後の引張強さ等が上記範囲であることが望ましい。ただし、実際の集電体の熱処理の条件が上記に限定されるものではない。
前述のようにＳｉやＣｕを規定する事で、延性に優れ、且つ伸び特性が非常に優れた箔を得る事が出来る。
【００２３】
・２００℃で１２時間熱処理した後の平均結晶粒径が６μｍ以下、且つ最大結晶粒径／平均結晶粒径の比が３．０以下
電極スラリーを集電体に塗布した後の熱乾燥を想定した熱処理後においても、結晶粒径を微細化する事で材料が均一に変形し易くなり、伸び特性が向上する。しかし微細な結晶粒の中に粗大な結晶粒が混在した場合、変形時に応力集中を生じ早期にくびれが発生し破断に至る。平均結晶粒径が６μｍ以下で且つ最大結晶粒径／平均結晶粒径の比を３．０以下とした微細且つ均一な結晶粒組織を成す事で、熱処理後に安定した高延性が確保できる。
【００２４】
（シングル圧延箔）
シングル圧延箔は重合圧延箔に比べて伸びを大きくすることができ、伸びを６．０％以上とすることができる。すなわち、シングル圧延箔では、常温（２５℃）における引張強さが１７５ＭＰａ以上、伸びが６．０％以上であり、厚さ方向の結晶粒界の間隔が１．０μｍ以下である。また、２００℃で１２時間熱処理した後の引張強さが１００ＭＰａ以上、０．２％耐力が６０ＭＰａ以上、伸びが１４％以上であり、平均結晶粒径が６μｍ以下、且つ最大結晶粒径／平均結晶粒径の比が３．０以下である。
【００２５】
この電池集電体用アルミニウム合金箔の厚みとしては、特に制限されないが、６μｍ以上３０μｍ以下の範囲とすることが好ましい。アルミニウム合金箔の厚みが６μｍ未満の場合、電気抵抗が増加して電池特性が低下するおそれがある。また、圧延により厚さ６μｍ未満のアルミニウム箔を製造するのは重合圧延であっても難しく、工程の追加を余儀なくされるおそれがある。アルミニウム合金箔の厚みが３０μｍを超える場合、電池内に巻き込めるアルミニウム合金箔の枚数が減り、電池容量が低下するおそれもある。厚さの好ましい範囲は１０μｍ以上３０μｍ以下である。
【００２６】
以上のような組成、特性を有する電池集電体用アルミニウム合金箔は以下のようにして製造される。
まず、前述した所定の組成範囲としたアルミニウム合金を、既知の半連続鋳造法や連続鋳造圧延法などの常法により溶製する。
その鋳塊を５００℃以上５８０℃以下の温度で４〜１６時間の条件で均質化処理した後、熱間圧延してアルミニウム合金板とする。この熱間圧延の仕上がり温度は２８０℃以下とする。次に、必要に応じて中間焼鈍を行った後、冷間圧延を行うことにより、所望の厚みのアルミニウム合金箔を得ることができる。冷間圧延における最終冷間圧延率は９８．２％以上とするのが好ましい。
以下、これらの条件について説明する。
【００２７】
・均質化処理：５００℃以上５８０℃以下の温度で４〜１６時間
温度が５００℃未満の均質化処理ではＦｅの析出が過度に促進され、Ｆｅの固溶量が低下するため、圧延時に加工軟化が生じ引張強さが低下する、また低温熱処理で軟化する要因となる。また５８０℃を超えるとＡｌ−Ｆｅ系晶出物が粗大化するおそれがあり、結晶粒の粗大化や箔の圧延性が低下するリスクがあり望ましくない。加えて高温ではＦｅの析出も十分ではなく、最終圧延後に箔を２００℃で１２時間熱処理を行っても再結晶を生じず高延性を得る事が難しい。また４時間未満の保持では均質化処理としては不十分であり、箔の特性や製造コストの観点からも１６時間を超える処理は意味が薄い。このため、均質化処理の条件を上記範囲に定めるのが望ましい。より望ましい温度の下限は５４０℃、上限は５８０℃である。
【００２８】
・熱間圧延仕上がり温度２８０℃以下
熱間圧延の仕上がり温度は、巻取り後の再結晶を出来るだけ抑制する為２８０℃以下とする事が好ましい。巻取り圧延後に２８０℃を超えると部分的に再結晶を生じ、未再結晶領域と混在した結晶粒組織となるリスクがある。そうなった場合には中間焼鈍後、ひいては最終圧延後の結晶粒組織の不均一化を招き延性が低下する懸念がある。
【００２９】
・中間焼鈍条件
本実施形態のアルミニウム合金は良好な圧延性を有しており、冷間圧延途中での中間焼鈍は不要であるが、所望により実施しても良い。中間焼鈍には、コイルを炉に投入し一定時間保持するバッチ焼鈍（Ｂａｔｃｈ  Ａｎｎｅａｌｉｎｇ）と、連続焼鈍ライン（Ｃｏｎｔｉｎｕｏｕｓ  Ａｎｎｅａｌｉｎｇ  Ｌｉｎｅ、以下ＣＡＬ焼鈍という）により材料を急加熱・急冷する２種類の方式がある。中間焼鈍する場合、本発明ではいずれの方法でも良いが、圧延後の強度と伸びを重視するならばＣＡＬ焼鈍、２００℃熱処理後の伸びを重視するならばバッチ焼鈍が好ましい。バッチ焼鈍を採用する場合は、３００〜４５０℃で３〜６時間の保持を実施することが望ましい。
【００３０】
・最終冷間圧延率：９８．２％以上
アルミニウム合金は圧延を行うだけで結晶粒が分断し微細化することが知られている（ｇｒａｉｎ  ｓｕｂｄｉｖｉｓｉｏｎ）。圧延率が高いほど結晶粒の微細化が進むため、冷間圧延時の最終冷間圧延率を９８．２％以上とすることで、箔の厚さ方向の結晶粒界の間隔が狭くなり、より高い伸び特性を得ることができる。なお、ここでいう最終冷間圧延率とは、圧延工程中の中間焼鈍を行った場合は、中間焼鈍時の厚みから最終厚みまでの冷間圧延率であり、中間焼鈍を行わない場合は、冷間圧延直前の板厚から最終厚みまでの冷間圧延率であり、それぞれ［｛（圧延前板厚−圧延後板厚）÷圧延前板厚｝×１００］により算出することができる。シングル圧延、重合圧延とも、最終冷間圧延率として９８．２％以上が好ましい。
最終冷間圧延の圧延率が大きくなるに従って、製造されるアルミニウム合金箔の引張強度と伸びが同時に増加する傾向がある。
【００３１】
・重合圧延の際の圧下率：１０％以上５０％以下
圧下率が１０％未満では良好な艶消し面が得られず、５０％を超えると艶消し面の表面粗さが大幅に大きくなり、伸びの低下を招く。圧下率は、１回の圧延パスにおける圧延率である。
【００３２】
この場合、このアルミニウム合金は伸び特性が良いので、シングル圧延、重合圧延のいずれをも採用することができる。
また、最終冷間圧延後のアルミニウム合金箔の厚さは特に限定されないが、前述の如く、６μｍ以上３０μｍ以下（より好適には１０μｍ以上３０μｍ以下）の範囲の厚みとすることが好ましい。
以上の工程により、リチウムイオン電池の集電体用アルミニウム合金箔を製造することができる。シングル圧延箔の場合は、両面光沢面となるが、重合圧延箔の場合は片面が光沢面、反対面が艶消し面となる。この重合圧延箔の艶消し面における凹凸は、算術平均粗さＲａで０．２０μｍ以下が好ましい。
以上のように製造された電池集電体用アルミニウム合金箔は、圧延性が向上し、熱処理前後で高い延性を有する。
【００３３】
以上、本発明に係る電池集電体用アルミニウム合金箔の実施形態について説明したが、上述の実施形態は一例であって、本発明の範囲を逸脱しない範囲で適宜変更することができる。
【実施例】
【００３４】
以下に、本発明の実施例について説明するが、本発明はこれらの実施例に限定されるものではない。
【００３５】
表１に示す組成（残部Ａｌおよび不可避不純物）からなるアルミニウム合金の鋳塊を半連続鋳造により鋳造した。得られた鋳塊を均質化処理した後に熱間圧延、冷間圧延により、最終箔厚が各々１２μｍのアルミニウム合金箔を得た。熱間圧延後に中間焼鈍したものも作製した。この均質化処理、熱間圧延、中間焼鈍、冷間圧延の各条件は表１に示す通りとした。重合圧延の場合は、シングル圧延で厚さ１７．２μｍまで圧延した後に、２枚を重ね合わせて（総厚み３４．４μｍ）圧延し、２４μｍの厚みとした。１枚の箔は１２μｍの厚みである。圧下率は３０％である。
【００３６】
【表１】
2019112659.tif 000002
【００３７】
作製したアルミニウム合金箔について、引張強さ、伸び等の以下の項目を測定した。
（引張強さ・０．２％耐力・伸び）
機械的性質は、ＪＩＳ  Ｚ２２４１に準拠し、試料からＪＩＳ５号試験片を採取し、万能引張試験機（島津製作所製）で引張り速度２ｍｍ／秒にて測定を行った。
（表面粗さ）
重合圧延で得られた片面艶箔の艶消し面の表面形状をＪＩＳ  Ｂ０６３３：２００１に基づいて触針式の表面粗さ測定機（東京精密製）を用いて測定し、ＪＩＳ  Ｂ０６０１：２００１の定義に基づいて算術平均粗さＲａを求めた。
【００３８】
（厚さ方向の結晶粒径測定）
アルミニウム合金箔のＲＤ―ＮＤ面をＣＰ（ｃｒｏｓｓ  ｓｅｃｔｉｏｎ  ｐｏｌｉｓｈｅｒ）にて切断し、この切断面をＳＥＭ−ＥＢＳＤ法にて解析を行った。倍率×２０００倍で箔の厚さ全体を、実際に粒径を測定する際は×３０００倍で観察を行った。得られた方位マッピング像において、方位差が１５°以上の粒界を表示したｇｒａｉｎ  ｍａｐより、線分法で箔の厚み方向の結晶粒径を算出した。尚、×３０００倍の観察は一つの試料で３視野行い、結晶粒径はその平均値とした。
【００３９】
（平均結晶粒径及び最大結晶粒径／平均結晶粒径の比）
箔表面を電解研磨した後、ＳＥＭ（Ｓｃａｎｎｉｎｇ  Ｅｌｅｃｔｒｏｎ  Ｍｉｃｒｏｓｃｏｐｅ）−ＥＢＳＤにて結晶方位解析を行い、結晶粒間の方位差が１５°以上の結晶粒界をＨＡＧＢｓ（大傾角粒界）と規定し、ＨＡＧＢｓで囲まれた結晶粒の大きさを測定した。倍率×１０００で視野サイズ４５×９０μｍを３視野測定し、平均結晶粒径、及び最大粒径／平均粒径を算出した。一つ一つの結晶粒径は円相当径にて算出し、平均結晶粒径の算出にはＥＢＳＤのＡｒｅａ法（Ａｖｅｒａｇｅ  ｂｙ  Ａｒｅａ  Ｆｒａｃｔｉｏｎ  Ｍｅｔｈｏｄ）を用いた。尚、解析にはＴＳＬ  Ｓｏｌｕｔｉｏｎｓ社のＯＩＭ  Ａｎａｌｙｓｉｓを使用した。
表２はシングル圧延箔、表３は重合圧延箔についての評価結果である。
【００４０】
【表２】
2019112659.tif 000003
【００４１】
【表３】
2019112659.tif 000004
【００４２】
実施例のアルミニウム合金箔は、優れた引張強さと伸びを有することが確認された。また、いずれの実施例も、圧延時に破断することなく、圧延性も良好であった。
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが６．０％以上であり、厚さ方向の結晶粒界の間隔が１．０μｍ以下のシングル圧延箔であり、
２００℃で１２時間熱処理した後の引張強さが１００ＭＰａ以上、０．２％耐力が６０ＭＰａ以上、伸びが１４％以上であり、平均結晶粒径が６μｍ以下、且つ最大結晶粒径／平均結晶粒径の比が３．０以下である事を特徴とする電池集電体用アルミニウム合金箔。
【請求項２】
Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが５．０％以上であり、厚さ方向の結晶粒界の間隔が１．０μｍ以下の重合圧延箔であり、
２００℃で１２時間熱処理した後の引張強さが１００ＭＰａ以上、０．２％耐力が６０ＭＰａ以上、伸びが１２％以上であり、平均結晶粒径が６μｍ以下、且つ最大結晶粒径／平均結晶粒径の比が３．０以下である事を特徴とする電池集電体用アルミニウム合金箔。
【手続補正２】
【補正対象書類名】明細書
【補正対象項目名】０００９
【補正方法】変更
【補正の内容】
【０００９】
すなわち、本発明の電池集電体用アルミニウム合金箔は、Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが６．０％以上であり、厚さ方向の結晶粒界の間隔が１．０μｍ以下のシングル圧延箔であり、２００℃で１２時間熱処理した後の引張強さが１００ＭＰａ以上、０．２％耐力が６０ＭＰａ以上、伸びが１４％以上であり、平均結晶粒径が６μｍ以下、且つ最大結晶粒径／平均結晶粒径の比が３．０以下である。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また、本発明の電池集電体用アルミニウム合金箔は、Ｆｅ：１．０質量％以上１．８質量％以下、Ｓｉ：０．０１質量％以上０．０６質量％以下、Ｃｕ：０．００６質量％以上０．０１５質量％以下を含有し、残部がＡｌと不可避不純物からなる組成を有し、引張強さが１８０ＭＰａ以上、伸びが５．０％以上であり、厚さ方向の結晶粒界の間隔が１．０μｍ以下の重合圧延箔であり、２００℃で１２時間熱処理した後の引張強さが１００ＭＰａ以上、０．２％耐力が６０ＭＰａ以上、伸びが１２％以上であり、平均結晶粒径が６μｍ以下、且つ最大結晶粒径／平均結晶粒径の比が３．０以下である。
【手続補正５】
【補正対象書類名】明細書
【補正対象項目名】００３６
【補正方法】変更
【補正の内容】
【００３６】
【表１】
2019112659.tif 000005
【手続補正６】
【補正対象書類名】明細書
【補正対象項目名】００４０
【補正方法】変更
【補正の内容】
【００４０】
【表２】
2019112659.tif 000006
【手続補正７】
【補正対象書類名】明細書
【補正対象項目名】００４１
【補正方法】変更
【補正の内容】
【００４１】
【表３】
2019112659.tif 000007